カルボン酸エステルの精製法であって、精製すべきカルボン酸エステルを抽出剤の存在で蒸留する方法。a精製すべきカルボン酸エステルの蒸気を蒸留塔内で上昇させ;b該蒸気に対して、抽出蒸留帯域内で抽出剤を向流的に流し;c該抽出蒸留帯域の上方で純粋なカルボン酸エステルを取り出す、請求項1記載の方法。精製すべきカルボン酸エステルを蒸留釜に装入する、請求項2記載の方法。精製すべきカルボン酸エステルを、抽出蒸留帯域の下方で、蒸留塔又は蒸留塔の塔底に導入し、かつ塔底から抽出剤含有流を取り出す、請求項2記載の方法。純粋なカルボン酸エステルを塔頂フラクションとして取り出す、請求項2から4までのいずれか1項記載の方法。抽出剤が、ジオール、ポリオール、開鎖アミド又は環式アミドから選択されている、請求項1から5までのいずれか1項記載の方法。抽出剤がエチレングリコールである、請求項6記載の方法。抽出剤がイオン性液体から選択されている、請求項1から5までのいずれか1項記載の方法。抽出剤の沸点が、精製すべきカルボン酸エステルの沸点よりも少なくとも30°C高い、請求項1から8までのいずれか1項記載の方法。精製すべきカルボン酸エステル中に含まれる不純物が、水、アルコール及び遊離カルボン酸から選択されている、請求項1から9までのいずれか1項記載の方法。精製すべきカルボン酸エステルがギ酸エチルである、請求項1から10までのいずれか1項記載の方法。純粋なカルボン酸エステルが少なくとも99.5質量の純度を有している、請求項1から11までのいずれか1項記載の方法。実施例1参考例撹拌容器内で、ギ酸98~100質量約558gをエタノール工業用約276gと反応させた。触媒として、メタンスルホン酸約5.8gを使用した。3時間撹拌した後、反応混合物を塔高さ30cm、ガラスリング充填を経由して留去した。以下の組成の留出物約348gが得られた:ギ酸エチル約96.5質量、水約2.5質量、エタノール約0.5質量、及びその他の化合物ギ酸を含む約0.5質量。実施例2ギ酸エチル約99.2質量、水0.02質量、エタノール0.8質量、及びギ酸0.4質量を含有する混合物約664gを、1-エチル-3-メチルイミダゾリウムアセテート約104gと一緒に、薄膜蒸発器に供給した。以下の組成の留出物約232gが得られた:ギ酸エチル約99.7質量、水約0.01質量、エタノール約0.23質量、ギ酸約0.05質量、及びその他の化合物約0.01質量。実施例3プロセス技術的なシミュレーション計算で、ギ酸エチル約98.0質量、水0.5質量、エタノール1.0質量、ギ酸0.5質量の組成を有する混合物を、20の理論段を有する塔に供給した。該混合物約100g/hを該塔の下方半分の中央に導入し、かつ、エチレングリコール約56g/hを該塔の上方部分の中央に導入した。蒸留を大気圧で行った。塔底温度を約68°Cに調節した。供給したエチレングリコールを、フィード混合物の不純物の大部分と共に、塔底で排出した。塔頂で、10°Cで凝縮し、かつ還流分配器を用いて、凝縮物のほぼ半分を還流として塔に入れ、もう一方の半分を取り出した。以下の組成の留出物約95g/hが得られた:ギ酸エチル約99.9質量、水<0.01質量、エタノール約0.1質量、ギ酸<0.01質量、及びその他の化合物<0.01質量。実施例4ギ酸エチル約98.2質量、水0.6質量、エタノール1.2質量の組成を有する混合物約860gを、長さ60cmの塔の塔底に装入した。該塔には、分離性能を高めるために充填体が充填されていた。塔底を、加熱された二重ジャケットを用いて沸騰するまで加熱した。最後に、エチレングリコール約300g/hを該塔の上方部分の中央に導入した。蒸留を大気圧で行った。該塔の塔頂で、水冷凝縮器約10°Cを用いて凝縮し、かつ還流分配器を用いて、凝縮物のほぼ五分の一を還流として塔に入れ、凝縮物の残りの部分を取り出した。2時間以内に、以下の組成の留出物約312g/hが得られた:ギ酸エチル約99.9質量、水約0.01質量、エタノール約0.08質量、及びその他の化合物<0.01質量。比較例1ギ酸エチル約96.2質量、エタノール0.8質量、ギ酸3.5質量の組成を有する混合物約414gを、長さ60cmの塔の塔底に装入した。該塔には、分離性能を高めるために充填体が充填されていた。塔底を、加熱された二重ジャケットを用いて沸騰するまで加熱した。蒸留を大気圧で行った。該塔の塔頂で、水冷凝縮器約10°Cを用いて凝縮し、かつ還流分配器を用いて、凝縮物のほぼ三分の二を還流として塔に入れ、凝縮物の残りの部分を取り出した。3時間以内に、以下の組成の留出物約341g/hが得られた:ギ酸エチル約99.0質量、エタノール約0.9質量、及びギ酸約0.1質量。比較例2ギ酸エチル約98.2質量、水0.6質量、エタノール1.2質量の組成を有する混合物約860gを、長さ60cmの塔の塔底に装入した。該塔には、分離性能を高めるために充填体が充填されていた。塔底を、加熱された二重ジャケットを用いて沸騰するまで加熱した。蒸留を大気圧で行った。該塔の塔頂で、水冷凝縮器約10°Cを用いて凝縮し、かつ還流分配器を用いて、凝縮物のほぼ五分の一を還流として塔に入れ、凝縮物の残りの部分を取り出した。以下の組成の留出物が得られた:ギ酸エチル約98質量、水約0.9質量、エタノール約1.0質量、及びその他の化合物<0.1質量。